(57)【要約】炭化ケイ素層上に形成される窒化酸化物層は、実質的に無酸素の窒素を含有した環境下での窒化酸化物層のアニーリングによって処理される。アニーリングは、約９００℃より高い温度で、例えば、約１１００℃の温度で、約１２００℃の温度で、又は約１３００℃の温度で実施することができる。窒化酸化物層のアニーリングは、約１気圧より低い圧力で、例えば、約０．０１気圧から約１気圧までの圧力で、又は具体的には約０．２気圧の圧力で実施することができる。窒化酸化物層は、Ｎ２Ｏ及び／又はＮＯを含有した環境下で成長させた酸化物層、Ｎ２Ｏ及び／又はＮＯを含有した環境下でアニールされた酸化物層、あるいはＮ２Ｏ及び／又はＮＯを含有した環境下で成長しアニールされた酸化物層とすることができる。【特許請求の範囲】
【請求項１】
炭化ケイ素層上に形成される窒化酸化物層の処理方法であって、
前記窒化酸化物層を、実質的に無酸素の窒素を含有した環境下でアニールするステップを含むことを特徴とする処理方法。
【請求項２】
前記窒化酸化物層を、実質的に無酸素の窒素を含有した環境下でアニールするステップは、約９００℃より高い温度で実施されることを特徴とする請求項１に記載の処理方法。
【請求項３】
前記窒化酸化物層を、実質的に無酸素の窒素を含有した環境下でアニールするステップは、約１０００℃より高い温度で実施されることを特徴とする請求項１に記載の処理方法。
【請求項４】
前記窒化酸化物層を、実質的に無酸素の窒素を含有した環境下でアニールするステップは、約１１００℃より高い温度で実施されることを特徴とする請求項１に記載の処理方法。
【請求項５】
前記窒化酸化物層を、実質的に無酸素の窒素を含有した環境下でアニールするステップは、約１２００℃より高い温度で実施されることを特徴とする請求項１に記載の処理方法。
【請求項６】
前記窒化酸化物層を、実質的に無酸素の窒素を含有した環境下でアニールするステップは、約１気圧より低い圧力で実施されることを特徴とする請求項１に記載の処理方法。
【請求項７】
前記窒化酸化物層を、実質的に無酸素の窒素を含有した環境下でアニールするステップは、約０．０１気圧から約１気圧までの圧力で実施されることを特徴とする請求項１に記載の処理方法。
【請求項８】
前記窒化酸化物層を、実質的に無酸素の窒素を含有した環境下でアニールするステップは、約０．２気圧の圧力で実施されることを特徴とする請求項１に記載の処理方法。
【請求項９】
前記窒化酸化物層を設けるために、Ｎ２Ｏ及び／又はＮＯを含有した環境下で酸化物層を成長させるステップをさらに含むことを特徴とする請求項１に記載の処理方法。
【請求項１０】
前記窒化酸化物層を設けるために、Ｎ２Ｏ及び／又はＮＯを含有した環境下で酸化物層をアニールするステップをさらに含むことを特徴とする請求項１に記載の処理方法。
【請求項１１】
Ｎ２Ｏ及び／又はＮＯを含有した環境下で酸化物層を成長させるステップと、
前記窒化酸化物層を設けるために、Ｎ２Ｏ及び／又はＮＯを含有した環境下で前記成長させた酸化物層をアニールするステップをさらに含むことを特徴とする請求項１に記載の処理方法。
【請求項１２】
前記実質的に無酸素の窒素を含有した環境は、ＮＨ３を含有した環境を含むことを特徴とする請求項１に記載の処理方法。
【請求項１３】
前記実質的に無酸素の窒素を含有した環境は、ＮＨ３と、少なくとも１つの不活性ガスを含むことを特徴とする請求項１２に記載の処理方法。
【請求項１４】
前記ＮＨ３の流量は、約１から約１０の標準リットル／分（ＳＬＭ）であることを特徴とする請求項１２に記載の処理方法。
【請求項１５】
前記ＮＨ３の流量は、約０．１ｃｍ／秒から約１０００ｃｍ／秒までのガス流速を提供することを特徴とする請求項１２に記載の処理方法。
【請求項１６】
前記ＮＨ３の流量は、約１ｃｍ／秒から約１００ｃｍ／秒までのガス流速を提供することを特徴とする請求項１２に記載の処理方法。
【請求項１７】
前記実質的に無酸素の窒素を含有した環境は、ＮＨ３と、Ｎ２、Ａｒのうちの一方又は両方、及び／又はＨｅを含むことを特徴とする請求項１２に記載の処理方法。
【請求項１８】
前記実質的に無酸素の窒素を含有した環境は、約１対３の比率でＮＨ３とＮ２を含むことを特徴とする請求項１２に記載の処理方法。
【請求項１９】
前記実質的に無酸素の窒素を含有した環境は、ＮＨ３とＨ２を含むことを特徴とする請求項１２に記載の処理方法。
【請求項２０】
前記実質的に無酸素の窒素を含有した環境は、ＮＨ３とＳｉＨ４を含むことを特徴とする請求項１２に記載の処理方法。
【請求項２１】
前記ＳｉＨ４及びＮＨ３は、前記ＳｉＨ４及びＮＨ３が、反応チャンバの前記窒化酸化物層の直前の領域に達するまで互いに交じり合わないように、前記窒化酸化物層を収容する前記反応チャンバ中に供給されることを特徴とする請求項２０に記載の処理方法。
【請求項２２】
前記窒化酸化物層は、熱的に成長させた酸化物層を含むことを特徴とする請求項１に記載の処理方法。
【請求項２３】
前記窒化酸化物層は、堆積させた酸化物層を含むことを特徴とする請求項１に記載の処理方法。
【請求項２４】
前記窒化酸化物層を、実質的に無酸素の窒素を含有した環境下でアニールするステップは、実質的に無酸素の窒素を含有した環境下で、約１０００℃より高い温度で、かつ１気圧より低い圧力で前記窒化酸化物層をアニールするステップを含むことを特徴とする請求項１に記載の処理方法。
【請求項２５】
前記実質的に無酸素の窒素を含有した環境は、ＮＨ３を含むことを特徴とする請求項２４に記載の処理方法。
【請求項２６】
前記窒化酸化物層を、実質的に無酸素の窒素を含有した環境下でアニールするステップは、約１３００℃の温度で実施されることを特徴とする請求項１に記載の処理方法。
【発明の詳細な説明】
【技術分野】
【０００１】
本発明は、炭化ケイ素層上に形成される窒化酸化物層の処理方法に関し、より詳細には、ＳｉＯ２／ＳｉＣ構造中の界面状態の窒素不動態化を実施する方法に関する。
【背景技術】
【０００２】
本特許出願は、表題が「Nitrogen Passivation of Interface States in SiO2/SiC Structures」の２００２年８月３０日に出願された米国特許仮出願第６０／４０６，７５３号明細書に関し、それによって優先権を主張するものであり、その開示は、全体が本明細書に組み込まれる。
【０００３】
本発明は、海軍研究所（ｔｈｅ  Ｏｆｆｉｃｅ  ｏｆ  Ｎａｖａｌ  Ｒｅｓｅａｒｃｈ）から与えられた契約番号Ｎ０００１４−０２−Ｃ−０３０２に基づく米国政府の助成によってなされたものである。米国政府は、一定の権利を本発明に対して有する。
【０００４】
「窒化物形成」とも呼ばれる窒素不動態化は、ＳｉＯ２／ＳｉＣ界面における界面状態電荷密度（ｔｈｅ  ｄｅｎｓｉｔｙ  ｏｆ  ｉｎｔｅｒｆａｃｅ  ｓｔａｔｅｓ；ＤＩＴ）を低減する有効な方法として知られている。成長及び酸化後アニーリングを含め、窒化物形成方法については、特許文献１乃至３に詳細に開示されている（「Method of Fabricating An Oxide Layer On A Silicon Carbide Layer Utilizing An Anneal In A Hydrogen Environment」という名称で２００２年８月１日公開の特許文献１、「Method of N2O Growth of An Oxide Layer On A Silicon Carbide Layer」という名称で２００１年１０月１日出願の特許文献２及び「Method of N2O Annealing An Oxide Layer On A Silicon Carbide Layer」という名称で２００１年４月１２日出願の特許文献３参照）。それらの特許は、それぞれ一般に本発明の譲受人に譲渡され、本明細書に完全に述べられているかのように、参照により本明細書に組み込まれる。
【０００５】
【特許文献１】米国特許公開第２００２／０１０２３５８号明細書
【特許文献２】米国特許公開第２００２／００７２２４７号明細書
【特許文献３】米国特許出願第０９／８３４，２８３号明細書
【特許文献４】米国特許出願第１０／０４５，５４２号明細書
【特許文献５】米国特許第５，９７２，８０１号明細書
【非特許文献１】Chung et al. See, e.g. "Effects of anneals in ammonia on the interface trap density near the band edges in 4H-silicon carbide metal-oxide-semiconductor capacitors," Appl. Phys. Let., Vol. 77, No. 22, pp. 3601-3603 (November 2000)
【非特許文献２】Chung et al., "Passivation of the 4H-SiC/SiO2 interface with Nitric Oxide," Materials Science Forum, Vols. 389-393, pp. 967-972 (2002)
【発明の開示】
【発明が解決しようとする課題】
【０００６】
窒化物形成プロセスは、簡単に言うと、普通なら層中に不要なエネルギー状態を生成することになる界面における少なくともいくらかの濃度の「トラップ（ｔｒａｐ）」を、不動態化（ｐａｓｓｉｖａｔｅ）又は中和するのに十分な濃度で、ＳｉＯ２／ＳｉＣ界面に窒素を注入することである。この「トラップ」とは、自由電気キャリア（ｆｒｅｅ  ｅｌｅｃｔｒｉｃａｌ  ｃａｒｒｉｅｒ）を引き付ける又は「トラップ」することができる、半導体材料内の局所化された領域である。ＳｉＯ２とＳｉＣなどの異種金属間の界面において、終端されていない又はぶら下がっている電気化学的結合部によって、トラップが生じ得る。トラップは、界面近傍における他のタイプの格子欠陥によっても、生成されることがある。不要なエネルギー状態は、ＳｉＯ２／ＳｉＣ界面近傍の材料の電気的特性を損ない、ＭＯＳＦＥＴ、キャパシタ及び他のデバイスなど、そのような界面を組み込んだ電子デバイスの性能を低下させる恐れがある。トラップは、電界終端（ｆｉｅｌｄ  ｔｅｒｍｉｎａｔｉｏｎ）及び／又はクーロン散乱を生じることによって、デバイスの電気的機能性も損なう恐れがある。
【０００７】
ＳｉＣ表面において局所的な非一様性があると、電荷が界面近傍で一様でない分布になることもある。通常のＳｉＯ２／ＳｉＣ構造では、一様でない電荷分布があると、ＳｉＣ表面における表面電位が、著しい不安定さを表す約４ｋＴの標準偏差を有し、変動することになり得る。これとは違って、シリコン中の表面電位の変化は、１．５ｋＴより小さくなる。表面電位の変化は、有害な特性を電子デバイス中に生じる恐れがある。例えば、表面電位変化によって、ＳｉＯ２／ＳｉＣ界面を組み込んだＭＯＳＦＥＴが、普通ならそうならないような、より高くよりなだらかなターンオン電圧を有するようになる。
【０００８】
Ｎ２Ｏ及び／又はＮＯを使用した成長及び／又は酸化後アニーリングによって行われる窒化物形成は、許容可能な酸化物強度を維持しながら、ＳｉＯ２／ＳｉＣ構造中の界面状態電荷密度（ＤＩＴ）の低下に成功することが示されているが、実験の結果によると、そのような方法によって達成できるＤＩＴ低下には限度があることが示されている。正確な理由は不明であるが、Ｎ２Ｏ及びＮＯアニーリングは、トラップを不動態化するために窒素を供給しながら、ＳｉＯ２／ＳｉＣ界面に酸素も供給するので、界面がＳｉＣ中にさらに成長して、追加のトラップを生成することがあり、それによって不動態化によって得られる利益が相殺されると考えられる。
【０００９】
アニール用ガスとしてアンモニア（ＮＨ３）を使用したＳｉＯ２／ＳｉＣ界面の不動態化アニーリングが、チャン（Ｃｈｕｎｇ）他によって研究されている（例えば、非特許文献１参照）。チャン他は、標準の湿式酸化方法を使用して４Ｈ−ＳｉＣウェハ上に４０ｎｍの酸化物層を生成した。次いで、１０５０℃と１１７５℃の間の温度で２時間、１気圧のＮＨ３中で、このウェハをアニールした。チャン他は、伝導帯域端（ｃｏｎｄｕｃｔｉｏｎ  ｂａｎｄ  ｅｄｇｅ）近傍の界面状態電荷密度（ｉｎｔｅｒｆａｃｅ  ｓｔａｔｅ  ｄｅｎｓｉｔｙ）が低下したことを発見した。非特許文献２において、チャン他は、アンモニアが、伝導帯域端近傍において界面状態電荷密度（ＤＩＴ）を低減する点において、まさにＮＯと同様に有効的であるように見えると言及している。しかし、チャン他は、ＮＨ３を用いて不動態化された酸化物層の場合、破壊電界強度（すなわち、絶縁耐力）が著しくより低いことが判明したと特に述べている。
【課題を解決するための手段】
【００１０】
本発明のいくつかの実施形態では、Ｎ２Ｏ及び／又はＮＯ中で成長した及び／又は窒化された二酸化ケイ素／炭化ケイ素界面を、窒素を含み実質的に無酸素の環境下でアニールすることによって、ＳｉＯ２／ＳｉＣ構造中の界面状態（ｉｎｔｅｒｆａｃｅ  ｓｔｓｔｅ）の窒素不動態化（Ｎｉｔｒｏｇｅｎ  ｐａｓｓｉｖａｔｉｏｎ）を実施する。いくつかの実施形態では、アニール用ガスは、アンモニア（ＮＨ３）である。いくつかの実施形態では、窒化物形成の第１段階は、Ｎ２Ｏ及び／又はＮＯを含有した雰囲気中で酸化物層を成長させる、かつ／又はアニールすることによって、実施される。次いで、第２段階で、炭化ケイ素／酸化物界面を、実質的に無酸素の環境下で、いくつかの実施形態ではアニール用ガスとしてＮＨ３を使用して、窒化する。第１及び第２の窒化物形成段階は、同じ反応槽中で実施できるが、通常は別の反応槽中で実施される。
【００１１】
具体的な実施形態では、アニーリングは、界面状態電荷密度を低下させるのに十分な時間、大気圧より低い圧力で、約１０００℃より高いが約１４００℃より低い温度で、これを行う。本発明のいくつかの実施形態では、酸化物層の破壊電界強度を実質的に低下させずに、ＮＯ、Ｎ２Ｏ又はＮＨ３による窒化物形成のみの場合について報告されているレベルを超えて界面状態電荷密度を低減することができる。本発明のいくつかの実施形態では、酸化物層中の電荷分布の一様性を向上させることもできる。
【００１２】
本発明の他の実施形態では、実質的に無酸素の窒素を含有した環境下で窒化酸化物層をアニールすることによって、炭化ケイ素層上の窒化酸化物層を処理する。このアニーリングは、約９００℃より高い温度で行うことができる。また、他の実施形態では、アニーリングは、約１０００℃より高い温度、例えば、約１１００℃の温度、約１２００℃の温度、又は約１３００℃の温度で行われる。
【００１３】
本発明の他の実施形態では、窒化酸化物層のアニーリングを、実質的に無酸素の窒素含有環境下で約１気圧より低い圧力で実施する。例えば、約０．０１気圧から１気圧の圧力で実質的に無酸素の窒素含有環境下において、窒化酸化物層をアニールすることができる。本発明の具体的な実施形態では、実質的に無酸素の窒素含有環境下で約０．２気圧の圧力で、窒化酸化物層をアニールする。
【００１４】
本発明の追加の実施形態では、窒化酸化物層は、Ｎ２Ｏ及び／又はＮＯを含有した環境下で成長した酸化物層である。本発明の他の実施形態では、窒化酸化物層は、Ｎ２Ｏ及び／又はＮＯ含有環境下でアニールされた酸化物層である。本発明の他の実施形態では、窒化酸化物層は、Ｎ２Ｏ及び／又はＮＯ含有環境下で成長し、アニールされた酸化物層である。
【００１５】
本発明の他の実施形態では、実質的に無酸素の窒素を含有した環境は、ＮＨ３を含有した環境である。実質的に無酸素の窒素含有環境は、ＮＨ３及び少なくとも１つの不活性ガスでもよい。例えば、実質的に無酸素の窒素含有環境は、ＮＨ３と、Ｎ２及びＡｒの一方又は両方、及び／又はＨｅとすることができる。本発明の具体的な実施形態では、実質的に無酸素の窒素含有環境は、約１対３の割合でＮＨ３及びＮ２を含んでいる。また、実質的に無酸素の窒素含有環境は、ＮＨ３及びＨ２を含んでいる。実質的に無酸素の窒素含有環境は、ＮＨ３及びＳｉＨ４を含むこともできる。そのような実施形態では、ＳｉＨ４及びＮＨ３は、ＳｉＨ４及びＮＨ３が、反応チャンバの窒化酸化物層の直前の領域に達するまで互いに交じり合わないように、窒化酸化物層を収容する反応チャンバ中に供給することができる。
【００１６】
本発明のいくつかの実施形態では、ＮＨ３の流量（ｆｌｏｗ  ｒａｔｅ）は、約１から約１０の標準リットル／分（ＳＬＭ；：Ｓｔａｎｄａｒｄ  Ｌｉｔｅｒｓ  ｐｅｒ  Ｍｉｎｕｔｅ）である。さらに、このＮＨ３の流量によって、約０．１ｃｍ／秒から約１０００ｃｍ／秒までのガス流速を得ることができる。例えば、このＮＨ３の流量によって、約１ｃｍ／秒から約１００ｃｍ／秒までのガス流速を得ることができる。
【００１７】
本発明の他の実施形態では、窒化酸化物層は、熱的に成長した酸化物層及び／又は堆積された酸化物層である。
【発明を実施するための最良の形態】
【００１８】
以下、図面を参照して本発明の実施態様について説明するが、本発明は、多くの異なる形で実施することができ、本明細書で述べられた実施形態に限定されるものと解釈すべきでない。むしろ、これらの実施形態は、ここでの開示が詳細で完全なものになり、当業者に本発明の範囲が十分に伝わるように、提示されたものである。図面では、明快さのために、層の厚さや領域が誇張されている。同じ参照番号は、全体にわたって同じ要素を示している。層、領域又は基板などの要素が、他の要素「上にある」又は「に延びて上にある」として言及されたとき、他の要素上に直接にある、又は他の要素に延びてその上に直接にあることもあり、あるいは、その間に介在する要素が存在しても良いということを理解されたい。これとは違って、要素が、他の要素「上に直接にある」又は「に延びて上に直接にある」として言及されたとき、その間に介在する要素は存在しない。
【００１９】
本発明のいくつかの実施形態によれば、ＳｉＯ２層がＮ２Ｏ及び／又はＮＯ環境下でその上で成長したＳｉＣ基板を、実質的に無酸素の環境で、例えば、ＮＨ３をアニール用ガスとして使用して窒化する。アニール用ガスは、酸素を含有しないので、ＳｉＯ２層は、窒化物形成プロセス中、成長を持続しない。それによって、酸化物の破壊電界強度に悪影響を及ぼさず、界面状態電荷密度（ＤＩＴ）を低下させることができる。
【００２０】
本発明の追加の実施形態によれば、従来の熱による酸化物及び／又は他の成長法を使用してＳｉＣ層上にＳｉＯ２層を成長させる。次いで、従来の方法に従って従来のＮ２Ｏ又はＮＯアニール用ガスを使用して、窒化物形成を実施する。次いで、実質的に無酸素の環境で、いくつかの実施形態ではアニール用ガスとしてＮＨ３を使用してＳｉＯ２／ＳｉＣ界面を窒化する。
【００２１】
本明細書で使用されているように、実質的に無酸素の環境とは、酸素を含有した原料ガスを反応チャンバ中に意図的に注入しない場合の環境を言う。したがって、用語「実質的に無酸素」は、いくらか酸素が存在しても、意図的には酸素を注入しない環境又はプロセスを指すために使用される。
【００２２】
具体的な実施形態では、実質的に無酸素の、例えば、ＮＨ３アニーリングを使用した窒化物形成は、約９００℃より高い温度で、他の実施形態では少なくとも約１０００℃で行うことができる。いくつかの実施形態では、実質的に無酸素の窒化物形成用のアニーリングは、１気圧で又はそれより低い圧力で、あるいは他の実施形態では約０．２気圧で実施される。
【００２３】
以下、図面を参照して本発明の具体的な実施態様について説明する。  
図１は、本発明に係る炭化ケイ素層上に形成される窒化酸化物層の処理方法の実施形態を説明するためのフローチャートを示す図である。
【００２４】
図１に示すように、本発明のいくつかの実施形態では、二酸化ケイ素／炭化ケイ素境界における界面状態電荷密度を低減するために、酸化物層の実質的に無酸素の窒化物形成用のアニーリングを利用する。
【００２５】
図１を参照すると、まず、ステップ５０で、炭化ケイ素層を設ける。炭化ケイ素層は、炭化ケイ素基板又は基板上に炭化ケイ素エピタキシャル層を含んでいる。基板は、炭化ケイ素でもよく、又は他の材料、例えば、シリコンでもよい。次に、ステップ５２で、炭化ケイ素層上に酸化物層を設ける。この酸化物層は、従来の湿式及び／又は乾式酸化法を使用して成長させ、かつ／あるいはＣＶＤ法を使用して堆積させることができ、それらのすべては当業界で周知である。次に、ステップ５４で、二酸化ケイ素／炭化ケイ素界面に、界面を窒化するために、Ｎ２Ｏ及び／又はＮＯ中で酸化後アニーリングを施す。そのようなアニーリングは、例えば、本明細書で引用された特許文献に記載されているように実施することができる。次に、ステップ５６で、炭化ケイ素層上の酸化物層を、窒素を含有し、実質的に無酸素の環境下でアニールする。このアニーリングは、二酸化ケイ素／炭化ケイ素界面の界面状態電荷密度を低減するのに十分な時間、９００℃より高い温度で、いくつかの実施形態では約１０００℃を超えた温度で実施することができる。いくつかの実施形態では、この環境はＮＨ３を含んでいる。
【００２６】
図２は、本発明に係る炭化ケイ素層上の窒化酸化物層の処理方法の他の実施形態を説明するためのフローチャートを示す図である。
【００２７】
図２に示すように、まず、ステップ６０で、ＳｉＣ層を設ける。炭化ケイ素層は、図１を参照して上述したような炭化ケイ素層でよい。次に、ステップ６２で、窒化酸化物層をＳｉＣ層上に成長させる。窒化酸化物層は、Ｎ２Ｏ及び／又はＮＯ環境下で成長させることができる。Ｎ２Ｏ及び／又はＮＯでの酸化物成長は、例えば、本明細書で引用された特許文献に記載されているように実施することができる。次に、ステップ６４で、二酸化ケイ素／炭化ケイ素界面を、窒素を含有し実質的に無酸素の環境下でアニールする。このアニーリングは、二酸化ケイ素／炭化ケイ素界面における界面状態電荷密度を低減するのに十分な時間、９００℃より高い温度で、いくつかの実施形態では約１０００℃を超えた温度で実施することができる。いくつかの実施形態では、この環境はＮＨ３を含んでいる。
【００２８】
図３は、本発明の実施形態に従って処理することができる構造体の概略図である。この図３に、従来の方法を使用して、ＳｉＯ２を含む酸化物層１２をその上に成長させた基板１０を示す。基板１０は、炭化ケイ素基板６と、炭化ケイ素基板６上の炭化ケイ素エピタキシャル層８、又は非炭化ケイ素基板６上の炭化ケイ素エピタキシャル層８とを備えている。構造体１は、炭化ケイ素上のＳｉＯ２層を利用したＭＯＳＦＥＴ、キャパシタ及び他のデバイスなど様々な電子デバイスの製造用前駆体（ｐｒｅｃｕｒｓｏｒ）とすることができる。上述したように、炭化ケイ素基板１０と酸化物層１２の間の界面１４における欠陥及び不完全な結合は、構造体中に「トラップ」を発生させることができ、それによって不要な電気的状態を引き起こすことがある。そのような不要な状態の電荷密度ＤＩＴは、界面１４中に存在するトラップを不動態化（又は中和）することによって、低減させることができる。
【００２９】
図４は、本発明の実施形態で使用するのに適した反応槽の概略図である。
【００３０】
図４から分かるように、反応槽２０は、基板１０を支持するためのサセプタ２６が設けられたチャンバ２２を備えている。ＲＦ誘導巻き線２４が、チャンバ２２を囲繞し、サセプタ２６を加熱するためのＲＦエネルギーを供給する。加熱は、抵抗性加熱要素を用いて行うこともできる。アニール用ガスが、ガス入口３２Ａ、３２Ｂからチャンバに供給される。ガスは、反応槽からガス出口３４を通り排気される。チャンバ２２内の圧力は、真空ポンプ３５及び絞り弁３６によって調節される。反応チャンバ２２中へのガス流量は、質量流量制御器３０Ａ、３０Ｂによって制御される。いくつかの実施形態では、反応槽２０は、反応チャンバ２２内で約１０００℃を超える基板温度を発生する能力がある。
【００３１】
本発明のいくつかの実施形態によれば、ＳｉＯ２を含む酸化物層１２がその上に成長した炭化ケイ素基板１０が提供される。この基板１０は、反応チャンバ２２中のサセプタ２６上に配置される。反応チャンバの圧力は、約１気圧又はそれより低い圧力にポンプ３５で減圧される。窒素を含有するが酸素を含まないアニール用ガスが、ガス入口３２Ａ、３２Ｂからチャンバ２２に注入され、一方、チャンバ２２中の圧力は、約１気圧より低い圧力に、いくつかの実施形態では約０．０１から１気圧の間の圧力に、他の実施形態では約０．２気圧の圧力に維持される。いくつかの実施形態では、アニール用ガスは、ＮＨ３を含んでいる。ＮＨ３アニーリングは、Ｎ２、Ａｒ、及び／又はＨｅ、あるいはキャリアを含まないガスなどの不活性キャリアガスを使用して実施することができる。酸化物層の厚さをその形成中に加速的に減少させ、ＳｉＨ４などのガスを加速的に除去できるはずのＨ２などのガスではなく、不活性ガスを使用することができる。主にコストが低く入手性が良いので、いくつかの実施形態では、キャリアガスとして窒素を使用することができる。ＮＨ３対Ｎ２の比率は、約１対３が好ましい。さらに、いくつかの実施形態では、わずかな量のＨ２が、チャンバ２２中に存在しても良い。
【００３２】
さらに、厚さの減少の程度を低下させるかつ／又は制限する、厚さを減少させない、あるいは所望の場合ＳｉＯＸＮＹ及び／又はＳｉＮＺを追加して成長さえさせるようにするために、例えば、ガス入口３２ＡからＳｉＨ４ガスを流入することができる。いくつかの実施形態では、予備反応を防止するために、基板１０に接近するまで、ＳｉＨ４及びＮＨ３が互いに混じり合わないようにする。そのために、例えば、ガスが基板１０に接近するまでチャンバ２２中に注入されたガスが互いに混じり合わないように、ガス入口３２Ａ及び３２Ｂを構成して、ＳｉＨ４をガス入口３２Ａから供給し、ＮＨ３をガス入口３２Ｂから供給することができる。いくつかの実施形態では、アニーリングは、より高い温度で、安定流の条件を満たすように減圧下で行われる。アニーリングのシステム設計は、通常ＩＩＩ族窒化物のエピタキシャル成長のために使われるものとすることができる。通常の範囲及び特有の範囲は、この説明において提供されるが、正確なアニーリング条件は、反応槽のシステム形状に応じて変化することがあり、したがって、所与のシステム形状について最適化できることを当業者は理解されたい。したがって、本発明の実施形態は、本明細書に示された通常の及び／又は特有のプロセス値、パラメータ及び範囲に限定されるべきでない。
【００３３】
しかし、ＮＨ３流量は、使用される具体的な装置に依存し、具体的な実施形態では、流量は、アニーリング処理中、約１から約１０標準リットル／分（ＳＬＭ）の間に維持される。具体的なシステムの場合、０．１ｃｍ／秒ぐらいの遅い速度、又は１０００ｃｍ／秒ぐらいの速い速度のガス流量が適していることがあるが、約１ｃｍ／秒から約１００ｃｍ／秒までのガス流量が使用されることもある。
【００３４】
次いで、反応チャンバ２２は、酸化物層１２への損傷を低減する又は防止するために、約９００℃を超える温度に、具体的な実施形態では約１０００℃を越えるが約１４００℃より低い温度に加熱し、約９００℃を超える所定の温度プロフィールを、具体的な実施形態では約１０００℃を越える所定の温度プロフィールを維持する。いくつかの実施形態では、アニーリング中、チャンバ２２の温度を約１０００℃から約１３００℃までに維持する。アニーリングは、約３０分間実施することができる。しかし、約５分間から約５時間又はもっと長い時間のアニーリングを使用することがある。次いで、反応チャンバ２２を室温まで冷えるように放置し、チャンバ２２から基板１０を取り出す。本発明のいくつかの実施形態では、加熱及び／又は冷却の期間をアニーリング時間に含める。しかし、本発明の他の実施形態では、アニーリング時間は、酸化物層１２が、窒素含有無酸素環境下で約１０００℃を越える温度にある時間である。
【００３５】
いくつかの実施形態では、無酸素環境下でのアニーリングに先立ち、Ｎ２Ｏ又はＮＯを使用して、酸化物層１２を窒化する。酸化物層の窒化物形成は、上述した特許文献１に記載されているように、Ｎ２Ｏ及び／又はＮＯ環境下での成長及び／又はＮ２Ｏ及び／又はＮＯ環境下での成長後のアニーリングによって、達成することができる。
【００３６】
上述したＮＯ成長及び／又はアニーリングだけを、あるいはそれとＮ２Ｏ成長及び／又はアニーリングとを組み合わせたものを使用することができる。Ｎ２Ｏ環境下での成長及び／又はアニーリングによって、窒化酸化物層を形成する場合、そのような成長及び／又はアニーリングは、本明細書で説明するような所定の温度及び所定の流量で実施することができる。
【００３７】
Ｎ２Ｏアニーリングの場合、Ｎ２Ｏが所定の流量範囲内の流量プロフィールで供給されたチャンバ中で、約１１００℃より高いアニーリング温度を含む所定の温度プロフィールを使用して、酸化物をアニールすることができる。アニーリング温度は、約１１７５℃、又はいくつかの実施形態ではそれより高い温度であり、約１３００℃が他の実施形態で利用されることがある。Ｎ２Ｏの流量範囲は、プロセスに使用される具体的な装置に基づいて選択することができる。しかし、具体的な実施形態では、Ｎ２Ｏの流量範囲は、２標準リットル／分（ＳＬＭ）程度の少ない、又は８ＳＬＭ程度の多い範囲とすることができる。他の実施形態では、約３から約５ＳＬＭまでの流量範囲が使用されることがある。具体的な炉の場合、０．３７ｃｍ／秒ぐらいの遅い、又は１．４６ｃｍ／秒ぐらいの速いガス流速、あるいは約０．５５ｃｍ／秒から約０．９５ｃｍ／秒までのガス流量が、適していることがある。Ｎ２Ｏ及び／又はＮＯアニーリングは、約３時間行うことができるが、約３０分間から約６時間までのアニーリングも利用でき、あるいはそれより短い又はそれより長い時間も利用することができる。
【００３８】
Ｎ２Ｏ成長の場合、Ｎ２Ｏが所定の流量範囲内の流量プロフィールで供給されたチャンバ中で、約１２００℃より高い酸化温度を含む所定の温度プロフィールを使用して、ＳｉＣ基板１０を酸化させることができる。酸化温度は、約１２００℃より高い、例えば、約１３００℃とすることができる。Ｎ２Ｏの流量範囲は、プロセスに使用される具体的な装置に基づいて選択することができる。しかし、具体的な実施形態では、Ｎ２Ｏの流量範囲は、２標準リットル／分（ＳＬＭ）程度の少ない、又は６ＳＬＭ程度の多い、又はそれより多い流量範囲とすることができる。他の実施形態では、約３．５ＳＬＭから約４ＳＬＭまでの流量範囲が好まれることがある。したがって、具体的な装置の場合、いくつかの実施形態では約０．３７ｃｍ／秒の遅い、又は約１．１１ｃｍ／秒の速いガス流速が利用されることがあり、一方、他の実施形態では約０．６５ｃｍ／秒から約０．７４ｃｍ／秒までのガス流速が使用されることがある。Ｎ２Ｏ酸化は、所望の酸化物層の厚さに応じた時間だけ実施することができる。例えば、約３時間又はそれより長い酸化時間が利用されることがある。本明細書で使用するように、Ｎ２Ｏは、純Ｎ２Ｏ、あるいは蒸気、Ｏ２及び／又は不活性ガスなど他の酸化剤と組み合わせたＮ２Ｏを言う。
【００３９】
ＮＯ及び／又はＮ２Ｏ環境下での酸化、及び／又はＮＯ及び／又はＮ２Ｏ環境下でのアニーリングの後に、アルゴン、水素、及び／又はＮ２などの不活性ガス又はガス中、又は他のガスとそれらとの組合せ中での任意選択のアニーリングを行うことができる。そのようなアニーリングは、約３０分間行うことができるが、約３時間までの時間、又はそれより長い時間も利用することができる。水素中のそのような窒化物形成後のアニーリングは、"Method of Fabricating An Oxide Layer On A Silicon Carbide Layer Utilizing An Anneal In A Hydrogen Environment"という名称で２００１年１０月２６日出願の特許文献４に記載されているように実施することができ、その特許の開示は、全体が述べられているかのように参照により本明細書に組み込まれる。
【実施例】
【００４０】
以下の実施例及び実験結果は、ただ例示的と見なすものとし、本発明を限定すると解釈しないものとする。第１の実験では、１９９９年１０月２６日発行の特許文献５に記載されたプロセスによる再酸化を含め、従来の乾式酸化方法によって、厚さが４５０ÅのＳｉＯ２層を、クリー社（Ｃｒｅｅ，Ｉｎｃ．）が製造した４Ｈ−ＳｉＣのｎ型ウェハ上に形成した。なお、この特許は、本発明の譲受人に譲渡され、本明細書に完全に述べられているかのように参照によって本明細書に組み込まれる。次いで、上述した「Method of N2O Annealing An Oxide Layer On A Silicon Carbide Layer」という名称で２００１年４月１２日出願の特許文献３に記載されたプロセスに従って、ＳｉＯ２／ＳｉＣ界面を窒化した。具体的に言うと、Ｎ２Ｏの流量が４ＳＬＭで１３００℃の炎管中において３時間、この界面をアニールした。その後、炎管からこのウェハを取り出した。
【００４１】
減圧する能力があるアニール用チャンバ中で、ＮＨ３アニーリングを実施した。（比較する目的のために、１個のウェハは、Ｎ２Ｏアニーリングを施さず、Ｎ２Ｏアニールされたウェハのうちの１個は、ＮＨ３アニーリングを省いた）。
【００４２】
アニール用チャンバを０．２気圧まで減圧し、ＮＨ３を６ＳＬＭの流量でチャンバに注入した。チャンバ温度を９００℃まで上げてウェハをアニールした。アニーリング時間が３０分から６０分の範囲で、１０００℃、１１００℃及び１２００℃のＮＨ３アニーリング温度を使用して、このプロセスを繰り返した。
【００４３】
アルミニウムのドットを酸化物層上に堆積させ、金属酸化物半導体キャパシタ（ＭＯＳ−Ｃ）を形成し、それから以下の測定値を得た。
【００４４】
図５は、いくつかのアニーリング条件について、ＳｉＯ２／ＳｉＣ界面におけるバンドギャップの伝導帯域端近傍の界面トラップ電荷密度（ＤＩＴ）対エネルギー準位のプロフィールを示す図である。ＤＩＴは、当業者には周知の任意の方法を使用して、測定することができる。この場合、界面状態のトラップ及びトラップ解除に起因する信号損失を直接に測定するので、ＭＯＳ構造上の界面状態電荷密度の敏感で正確な測定法として十分に確立されている導電率法（ｃｏｎｄｕｃｔａｎｃｅ  ｔｅｃｈｎｉｑｕｅ）を使用して、これらの結果を得た。
【００４５】
図５に示すように、ＤＩＴは、帯域端において指数関数的に変化する。したがって、伝導帯域（Ｅｃ−Ｅ＝０．２ｅＶ）から０．２ｅＶにおけるＤＩＴ値を引用するのが一般的な方法である。というのは、この点が、導電率法が正確さを失い始めるフラットバンド条件と一致するからである。図５に示すように、「乾式酸化物＋Ｎ２Ｏアニールされた界面」は、Ｅｃ−Ｅ＝０．２ｅＶにおいて約６Ｅ１１ｅＶ−１ｃｍ−２のＤＩＴの値を示し、この値は、Ｎ２Ｏ及びＮＯ窒化物形成をするための現状技術レベルと互角である。Ｎ２Ｏアニーリングに続いて９００℃までの温度でＮＨ３アニールしても、界面状態電荷密度の著しい改善を示さなかった。９００℃を超えるＮＨ３アニール温度において、ＤＩＴの著しい低下が起きた。「乾式酸化物＋Ｎ２Ｏ＋１２００℃でのＮＨ３アニールされた界面」の場合、約２．３Ｅ１１ｅＶ−１ｃｍ−２の最小のＤＩＴを得た。これとの比較として、「乾式酸化物＋１１００℃でのＮＨ３アニールされた界面」についての測定で、約１Ｅ１２ｅＶ−１ｃｍ−２のＤＩＴの値を得た。
【００４６】
図６は、上記のように処理された２つのウェハについての並列当量導電率（ＧＰ／ω）対周波数のグラフを示す図である。両方のウェハは、乾式酸化物方法を使用して熱的に成長させた酸化物層を含み、上記のようにＮ２Ｏアニーリングを使用して、両方のウェハを窒化した。一方のウェハは、１０００℃でＮＨ３中においてアニールし、他方のウェハは、１１００℃でＮＨ３中においてアニールした。
【００４７】
並列当量導電率のガウス曲線のピーク値は、ＤＩＴに比例し、一方その幅は、表面電位変動（ｓｕｒｆａｃｅ  ｐｏｔｅｎｔｉａｌ  ｆｌｕｃｔｕａｔｉｏｎ）の標準偏差（σ）の測定値となる。上述したように、表面電位変動は、酸化物中及び界面に存在する局所的な非一様性に起因する。これによって、この当量導電率対周波数の曲線は、隣接するエネルギー準位が信号に応答し始めるので、幅がより広くなる。通常、このような測定値は、「乾式酸化物＋Ｎ２Ｏ＋１０００℃でのＮＨ３アニールされた界面の場合のＳｉＣのＭＯＳ−Ｃ曲線」に対して、σが３から４という非常に幅が広い曲線を示している。「乾式酸化物＋Ｎ２Ｏ＋１１００℃でのＮＨ３アニールされた界面」は、著しくよりタイトな分布（σ＝１）を示し、これは、この構造が非常により高い電荷一様性を有していることを表わしている。
【００４８】
これまでは窒化されなかった酸化物のＮＨ３による窒化物形成についての１つの起こり得る欠点は、チャン他が述べているように酸化物層の絶縁耐力が低下していたことである。通常、熱的に成長させた二酸化ケイ素は、破壊電界強度が約１０ＭＶ／ｃｍである。ＮＨ３アニールした酸化物の場合、約４．５ＭＶ／ｃｍの破壊電界強度が観測されていた。
【００４９】
図７は、本発明の実施形態に従って処理された酸化物についての漏れ電流対電界強度のグラフを示す図である。図７に示すように、「乾式酸化物＋Ｎ２Ｏ＋１２００℃でのＮＨ３アニールされた酸化物」は、約９．５ＭＶ／ｃｍの酸化物電界で破壊されるまで、従来のファウラー・ノルドハイム（Ｆｏｗｌｅｒ−Ｎｏｒｄｈｅｉｍ）特性（直線部）に従っていることが示されており、本発明の実施形態が、酸化物層の絶縁耐力を劣化させるとは限らないことを表している。
【００５０】
図８は、いくつかのアニーリング条件について、ＳｉＯ２／ＳｉＣ界面におけるバンドギャップの伝導帯域端近傍の界面トラップ電荷密度（ＤＩＴ）対エネルギー準位のさらにもう１つのプロフィールを示す図である。具体的には、図８は、「乾式酸化物」のＤＩＴ値８００、「乾式酸化物＋Ｎ２Ｏ」のＤＩＴ値８０２、「乾式酸化物＋Ｎ２Ｏ＋１１００℃でのＮＨ３アニール」のＤＩＴ値８０４、「乾式酸化物＋Ｎ２Ｏ＋１３００℃でのＮＨ３アニール」のＤＩＴ値８０６を示す。図８から分かるように、１３００℃でのＮＨ３アニーリングによって、１．８６Ｅ１１ｅＶ−１ｃｍ−２のＤＩＴ値が得られた。
【００５１】
図９及び図１０は、本発明の実施形態に従って製造されたゲート酸化物を組み込んだＭＯＳＦＥＴについてのチャネル移動度（黒丸）及びドレイン電流（白丸）を示す図である。図９に、１３００℃でＮ２Ｏアニールされ１３００℃でＮＨ３アニールされた乾式酸化物を示す。図９のデバイスの場合、２Ｖの閾値電圧ＶＴ及び５０ｃｍ２／Ｖ−ｓのμが得られた。図１０に、１３００℃でＮ２Ｏアニールされ１３００℃でＮＨ３アニールされた低温酸化物（ＬＴＯ：ｌｏｗ  ｔｅｍｐｅｒａｔｕｒｅ  ｏｘｉｄｅ）を示す。図１０のデバイスの場合、０．６Ｖの閾値電圧ＶＴ及び７３ｃｍ２／Ｖ−ｓのμが得られた。１３００℃でのＮＨ３アニーリングを組み込むと、熱的酸化物ＭＯＳＦＥＴ及び堆積された酸化物ＭＯＳＦＥＴのチャネル移動度（ｃｈａｎｎｅｌ  ｍｏｂｉｌｉｔｙ）が、それぞれ２倍及び３倍になった。
【００５２】
ＮＯ中のアニーリングの後に１３００℃でのＮＨ３アニーリングを実施すると、Ｎ２Ｏアニーリングの後に１３００℃でのＮＨ３アニーリングを実施したときよりもより一層改善が得られる。
【００５３】
図面及び明細書によって本発明の実施形態を開示しており、具体的な用語を使用しているが、これらは、汎用の記述的な意味のみで使用しており、限定する目的のために使用されているものではない。
【図面の簡単な説明】
【００５４】
【図１】本発明に係る炭化ケイ素層上の窒化酸化物層の処理方法の実施形態を説明するためのフローチャートを示す図である。
【図２】本発明に係る炭化ケイ素層上の窒化酸化物層の処理方法の他の実施形態を説明するためのフローチャートを示す図である。
【図３】本発明の実施形態に従って処理することができる構造の概略図である。
【図４】本発明の実施形態で使用するのに適した反応槽の概略図である。
【図５】いくつかのアニーリング条件について、ＳｉＯ２／ＳｉＣ界面におけるバンドギャップの伝導帯域端近傍の界面トラップ電荷密度（ＤＩＴ）対エネルギー準位のプロフィールを示す図である。
【図６】２つのウェハについての並列当量導電率（ＧＰ／ω）対周波数のグラフを示す図である。
【図７】本発明の実施形態に従って処理された酸化物についての漏れ電流対電界強度のグラフを示す図である。
【図８】いくつかのアニーリング条件について、ＳｉＯ２／ＳｉＣ界面におけるバンドギャップの伝導帯域端近傍の界面トラップ電荷密度（ＤＩＴ）対エネルギー準位のプロフィールを示す図である。
【図９】本発明の実施形態を使用して製造されたＭＯＳＦＥＴについてのドレイン電流（白丸）及びチャネル移動度（黒丸）のグラフを示す図（その１）である。
【図１０】本発明の実施形態を使用して製造されたＭＯＳＦＥＴについてのドレイン電流（白丸）及びチャネル移動度（黒丸）のグラフを示す図（その２）である。
【図１】
2005537677.tif 000002
【図２】
2005537677.tif 000003
【図３】
2005537677.tif 000004
【図４】
2005537677.tif 000005
【図５】
2005537677.tif 000006
【図６】
2005537677.tif 000007
【図７】
2005537677.tif 000008
【図８】
2005537677.tif 000009
【図９】
2005537677.tif 000010
【図１０】
2005537677.tif 000011
【手続補正書】
【提出日】平成16年10月7日(2004.10.7)
【手続補正１】
【補正対象書類名】特許請求の範囲
【補正対象項目名】全文
【補正方法】変更
【補正の内容】
【特許請求の範囲】
【請求項１】
炭化ケイ素層上に形成される窒化酸化物層の処理方法であって、
前記窒化酸化物層を、ＮＨ３を含む実質的に無酸素の窒素を含有した環境下でアニールするステップを含むことを特徴とする処理方法。
【請求項２】
前記窒化酸化物層を、実質的に無酸素の窒素を含有した環境下でアニールするステップは、９００℃より高い温度で実施されることを特徴とする請求項１に記載の処理方法。
【請求項３】
前記窒化酸化物層を、実質的に無酸素の窒素を含有した環境下でアニールするステップは、１０００℃より高い温度で実施されることを特徴とする請求項１に記載の処理方法。
【請求項４】
前記窒化酸化物層を、実質的に無酸素の窒素を含有した環境下でアニールするステップは、１１００℃より高い温度で実施されることを特徴とする請求項１に記載の処理方法。
【請求項５】
前記窒化酸化物層を、実質的に無酸素の窒素を含有した環境下でアニールするステップは、１２００℃より高い温度で実施されることを特徴とする請求項１に記載の処理方法。
【請求項６】
前記窒化酸化物層を、実質的に無酸素の窒素を含有した環境下でアニールするステップは、１気圧より低い圧力で実施されることを特徴とする請求項１に記載の処理方法。
【請求項７】
前記窒化酸化物層を、実質的に無酸素の窒素を含有した環境下でアニールするステップは、０．０１気圧から１気圧までの圧力で実施されることを特徴とする請求項１に記載の処理方法。
【請求項８】
前記窒化酸化物層を、実質的に無酸素の窒素を含有した環境下でアニールするステップは、０．２気圧の圧力で実施されることを特徴とする請求項１に記載の処理方法。
【請求項９】
前記窒化酸化物層を設けるために、Ｎ２Ｏ及び／又はＮＯを含有した環境下で酸化物層を成長させるステップをさらに含むことを特徴とする請求項１に記載の処理方法。
【請求項１０】
前記窒化酸化物層を設けるために、Ｎ２Ｏ及び／又はＮＯを含有した環境下で酸化物層をアニールするステップをさらに含むことを特徴とする請求項１に記載の処理方法。
【請求項１１】
Ｎ２Ｏ及び／又はＮＯを含有した環境下で酸化物層を成長させるステップと、
前記窒化酸化物層を設けるために、Ｎ２Ｏ及び／又はＮＯを含有した環境下で前記成長させた酸化物層をアニールするステップをさらに含むことを特徴とする請求項１に記載の処理方法。
【請求項１２】
前記実質的に無酸素の窒素を含有した環境は、ＮＨ３と、少なくとも１つの不活性ガスを含むことを特徴とする請求項１に記載の処理方法。
【請求項１３】
前記ＮＨ３の流量は、１から１０の標準リットル／分（ＳＬＭ：Ｓｔａｎｄａｒｄ  Ｌｉｔｅｒｓ  ｐｅｒ  Ｍｉｎｕｔｅ）であることを特徴とする請求項１に記載の処理方法。
【請求項１４】
前記ＮＨ３の流量は、０．１ｃｍ／秒から１０００ｃｍ／秒までのガス流速を提供することを特徴とする請求項１に記載の処理方法。
【請求項１５】
前記ＮＨ３の流量は、１ｃｍ／秒から１００ｃｍ／秒までのガス流速を提供することを特徴とする請求項１に記載の処理方法。
【請求項１６】
前記実質的に無酸素の窒素を含有した環境は、ＮＨ３と、Ｎ２、Ａｒのうちの一方または両方、及び／又はＨｅを含むことを特徴とする請求項１に記載の処理方法。
【請求項１７】
前記実質的に無酸素の窒素を含有した環境は、１対３の比率でＮＨ３とＮ２を含むことを特徴とする請求項１に記載の処理方法。
【請求項１８】
前記実質的に無酸素の窒素を含有した環境は、ＮＨ３とＨ２を含むことを特徴とする請求項１に記載の処理方法。
【請求項１９】
前記実質的に無酸素の窒素を含有した環境は、ＮＨ３とＳｉＨ４を含むことを特徴とする請求項１に記載の処理方法。
【請求項２０】
前記ＳｉＨ４及びＮＨ３は、前記ＳｉＨ４及びＮＨ３が、反応チャンバの前記窒化酸化物層の直前の領域に達するまで互いに交じり合わないように、前記窒化酸化物層を収容する前記反応チャンバ中に供給されることを特徴とする請求項１９に記載の処理方法。
【請求項２１】
前記窒化酸化物層は、熱的に成長させた酸化物層を含むことを特徴とする請求項１に記載の処理方法。
【請求項２２】
前記窒化酸化物層は、堆積させた酸化物層を含むことを特徴とする請求項１に記載の処理方法。
【請求項２３】
前記窒化酸化物層を、実質的に無酸素の窒素を含有した環境下でアニールするステップは、実質的に無酸素の窒素を含有した環境下で、１０００℃より高い温度で、かつ１気圧より低い圧力で前記窒化酸化物層をアニールするステップを含むことを特徴とする請求項１に記載の処理方法。
【請求項２４】
前記窒化酸化物層を、実質的に無酸素の窒素を含有した環境下でアニールするステップは、１３００℃の温度で実施されることを特徴とする請求項１に記載の処理方法。
【国際調査報告】
2005537677.tif 000012
2005537677.tif 000013
2005537677.tif 000014
2005537677.tif 000015